(57)【特許請求の範囲】
【請求項１】
支持体上に感光層を有し、該感光層上に保護層を有する電子写真感光体において、該保護層が下記（Ａ）及び（Ｂ）
（Ａ）硬化性樹脂成分及び重合性の繰り返し構造を有する重合開始剤を含有する溶液
（Ｂ）硬化性樹脂成分、重合性の繰り返し構造を有さない重合開始剤及び重合性の繰り返し構造を有する重合開始助剤を含有する溶液
からなる群より選ばれる少なくともひとつの溶液を該感光層上に塗布した後に硬化することによって得られることを特徴とする電子写真感光体。
【請求項２】
硬化性樹脂成分がアクリル系である請求項１記載の電子写真感光体。
【請求項３】
重合性の繰り返し構造がアクリル系である請求項１または２に記載の電子写真感光体。
【請求項４】
重合性の繰り返し構造の平均重合度が２〜１０である請求項１乃至３のいずれかに記載の電子写真感光体。
【請求項５】
重合性の繰り返し構造の平均重合度が２〜５である請求項４記載の電子写真感光体。
【請求項６】
重合開始剤が光重合開始剤である請求項１乃至５のいずれかに記載の電子写真感光体。
【請求項７】
重合開始剤が下記式（Ａ）または（Ｂ）
【化１】
0003563953.tif 000021
で示される構成単位を有する請求項６記載の電子写真感光体。
【請求項８】
重合開始助剤が光重合開始助剤である請求項１乃至７のいずれかに記載の電子写真感光体。
【請求項９】
重合開始助剤が下記式
【化２】
0003563953.tif 000022
で示される構造単位を有する請求項８記載の電子写真感光体。
【請求項１０】
前記（Ａ）の溶液が更に重合開始助剤を含み、該重合開始助剤が重合性の繰り返し構造を有する請求項１乃至９のいずれかに記載の電子写真感光体。
【請求項１１】
硬化性樹脂成分が下記式（Ｃ）または（Ｄ）
【化３】
0003563953.tif 000023
【化４】
0003563953.tif 000024
で示されるモノマーまたは該モノマーが重合したオリゴマーである請求項１乃至１０のいずれかに記載の電子写真感光体。
【請求項１２】
硬化性樹脂成分が式（Ｃ）で示されるモノマーまたは該モノマーが重合したオリゴマーである請求項１１記載の電子写真感光体。
【請求項１３】
溶液（Ａ）及び（Ｂ）が更に導電性粒子を含有する請求項１乃至１２のいずれかに記載の電子写真感光体。
【請求項１４】
導電性粒子が金属酸化物である請求項１３記載の電子写真感光体。
【請求項１５】
溶液（Ａ）及び（Ｂ）が更にフッ素原子含有樹脂粒子を含有する請求項１乃至１４のいずれかに記載の電子写真感光体。
【請求項１６】
電子写真感光体及び帯電手段、現像手段及びクリーニング手段からなる群より選ばれる少なくともひとつの手段を一体に支持し、電子写真装置本体に着脱自在であるプロセスカートリッジにおいて、
該電子写真感光体が、支持体上に感光層を有し、該感光層上に保護層を有する電子写真感光体であって、該保護層が下記（Ａ）及び（Ｂ）
（Ａ）硬化性樹脂成分及び重合性の繰り返し構造を有する重合開始剤を含有する溶液
（Ｂ）硬化性樹脂成分、重合性の繰り返し構造を有さない重合開始剤及び重合性の繰り返し構造を有する重合開始助剤を含有する溶液
からなる群より選ばれる少なくともひとつの溶液を該感光層上に塗布した後に硬化することによって得られることを特徴とするプロセスカートリッジ。
【請求項１７】
電子写真感光体、帯電手段、現像手段及び転写手段を有する電子写真装置において、
該電子写真感光体が、支持体上に感光層を有し、該感光層上に保護層を有する電子写真感光体であって、該保護層が下記（Ａ）及び（Ｂ）
（Ａ）硬化性樹脂成分及び重合性の繰り返し構造を有する重合開始剤を含有する溶液
（Ｂ）硬化性樹脂成分、重合性の繰り返し構造を有さない重合開始剤及び重合性の繰り返し構造を有する重合開始助剤を含有する溶液
からなる群より選ばれる少なくともひとつの溶液を該感光層上に塗布した後に硬化することによって得られることを特徴とする電子写真装置。
【発明の詳細な説明】
【０００１】
【発明の属する技術分野】
本発明は、電子写真感光体に関し、詳しくは特定の保護層を有する電子写真感光体に関する。また、本発明は、該電子写真感光体を有するプロセスカートリッジ及び電子写真装置に関する。
【０００２】
【従来の技術】
電子写真感光体には適用される電子写真プロセスに応じた所要の感度、電気特性及び光学特性を備えていることが要求される。特に、繰り返し使用される感光体の表面層には、帯電、現像、転写及びクリーニング等の電気的、機械的及び化学的外力が直接加えられるために、それらに対する耐久性が要求される。具体的には、摺擦による表面の摩耗や傷の発生及び帯電時に発生するオゾンによる表面の劣化等に対する耐久性が要求される。また、表面層へのトナー付着という問題もあり、これに対しては表面層のクリーニング性を向上することが求められている。
【０００３】
上記のような表面層に要求される特性を満たすために、感光層上に樹脂を主成分とする表面保護層を設ける試みがなされている。例えば、特開昭５７−３０８４３号公報には、導電性粒子として金属酸化物を添加することによって抵抗を制御した保護層が開示されている。その主な効果は、繰り返し使用に伴う感光体内での残留電位の増加の防止である。
【０００４】
また、導電性粒子の分散性の向上、硬度の向上及びクリーニング性の向上等を目的として、少なくとも硬化性モノマー及び重合開始剤を含有する溶液を塗布し、乾燥後、光や熱で硬化することにより保護層を形成することが特開平３−２４６５５３号公報等に提案されている。
【０００５】
【発明が解決しようとする課題】
しかしながら、近年の更なる高画質化、高耐久化に伴い、より高いレベルで上記要求を満足するような電子写真感光体が検討されている。
【０００６】
本発明の目的は、摺擦による表面の摩耗や傷の発生等に対して優れた耐久性を有し、残留電位の上昇のない常に安定した電子写真特性を保つことができる電子写真感光体を提供することにある。
【０００７】
また、本発明の目的は、上記電子写真感光体を有するプロセスカートリッジ及び電子写真装置を提供することにある。
【０００８】
【課題を解決するための手段】
即ち、本発明は、支持体上に感光層を有し、該感光層上に保護層を有する電子写真感光体において、該保護層が下記（Ａ）及び（Ｂ）
（Ａ）硬化性樹脂成分及び重合性の繰り返し構造を有する重合開始剤を含有する溶液
（Ｂ）硬化性樹脂成分、重合性の繰り返し構造を有さない重合開始剤及び重合性の繰り返し構造を有する重合開始助剤を含有する溶液
からなる群より選ばれる少なくともひとつの溶液を該感光層上に塗布した後に硬化することによって得られることを特徴とする電子写真感光体である。
【０００９】
また、本発明は、上記電子写真感光体を有するプロセスカートリッジ及び電子写真装置である。
【００１０】
本発明の保護層は、硬化性樹脂成分と、重合開始剤、更には必要に応じて重合開始助剤を含有する溶液を感光層上に塗布し、必要に応じて乾燥後、光や熱を用いて硬化することによって形成される。
【００１１】
上記の構成により、本発明の顕著な効果が得られる理由は定かではないが、重合開始剤及び／または重合開始助剤が重合性の繰り返し構造を有するため、保護層形成中及び形成後にこれらが保護層中を移動しにくく、重合に関与しなかった重合開始剤及び／または重合開始助剤が表面に浸み出してきたり、感光層に浸透しにくいので、優れた耐久性及び電子写真特性が得られるものと考えられる。
【００１２】
【発明の実施の形態】
本発明における重合開始剤とは、光や熱等のエネルギーによりラジカルを発生することができる化合物のことである。また、重合開始助剤とは、重合開始剤がラジカルを発生する能力を高める、即ち、光や熱等のエネルギーにより、重合開始剤の光や熱等に対する感度を増感することができる化合物のことである。なお、この関係は相対的なものである場合があり、同じ化合物でも組み合わされる化合物によって、重合開始剤として機能したり、重合開始助剤として機能したりすることもあり得る。本発明においては、保護層を形成する際の硬化速度が速いので、光重合開始剤及び光重合開始助剤であることが好ましい。
【００１３】
重合開始剤及び重合開始助剤が重合性の繰り返し構造を有している場合、その構造は、重合性の繰り返し構造部分と、重合開始剤構造部分あるいは重合開始助剤構造部分、更には必要に応じて、これらを結合する結合基部分に大別される。
【００１４】
重合性の繰り返し構造部分は、重合性の基が重合してポリマー化（オリゴマー化を含む）されることによって得られる、繰り返し単位が結合した構造であり、アクリル系（メタクリルを含む）、液状ポリブタジエン系、不飽和ポリエステル系及びポリエンポリチオール系等が挙げられる。本発明においては、反応性及び後述の好ましい硬化性樹脂成分とのマッチング等の点で、アクリル系であることが好ましい。
【００１５】
重合開始剤構造部分は、光や熱等のエネルギーによりラジカルを発生することができる構造であればいずれの構造でもよく、通常の単分子の重合開始剤のひとつの原子を結合手にした構造が挙げられる。好ましい単分子の重合開始剤としてはベンゾフェノン、ミヒラーケトン、チオキサントン、ベンゾインブチルエーテル、アシロキシムエステル及びジベンゾスベロン等が挙げられる。
【００１６】
重合開始助剤構造部分は、光や熱等のエネルギーにより、重合開始剤を増感することができる構造であればいずれの構造でもよく、通常の単分子の重合開始助剤のひとつの原子を結合手にした構造が挙げられる。好ましい単分子の重合開始助剤としては、トリエタノールアミン、ミヒラーケトン、２ージメチルアミノ安息香酸、４，４′−ジエチルアミノベンゾフェノン及び４−ジメチルアミノ安息香酸イソアミル等が挙げられる。
【００１７】
結合基部分は、単分子の重合開始剤または単分子の重合開始剤に重合性の基を導入し易くするために、必要に応じて予め導入された基に起因するものである。予め導入される基は、本発明の重合開始剤及び重合開始助剤を合成できるものであれば、いずれの構造でもよい。
【００１８】
このように、本発明の重合開始剤及び重合開始助剤は、単分子の重合開始剤及び重合開始助剤に、必要に応じて結合基を介して、アクリロイル基やメタクリロイル基等の重合性の基を導入し、この重合性の重合開始剤及び重合開始助剤を予めある程度重合することによって得ることができる。
【００１９】
その際の平均重合度は、２〜１０であることが好ましく、特には２〜５であることが好ましい。
【００２０】
なお、本発明においては、１分子中の全ての繰り返し単位が重合開始剤構造部分または重合開始助剤構造部分を有している必要はないが、少なくとも半数以上の繰り返し単位が有していることが好ましい。
【００２１】
以上をまとめると、本発明の重合開始剤及び重合開始助剤は下記式（１）で示される構成単位を有するといえる。
【００２２】
【外５】
0003563953.tif 000002
（式中、Ｐは重合性の繰り返し構造を形成する繰り返し単位を示し、Ｂ１  は結合基部分を示し、Ｉ１  は重合開始剤構造部分または重合開始助剤構造部分を示し、ｎは０または１を示す。）
【００２３】
更に、本発明においては、Ｐがアクリル系であること、即ち、構成単位が下記式（２）で示されることが好ましい。
【００２４】
【外６】
0003563953.tif 000003
（式中、Ｂ２  は結合基部分を示し、Ｉ２  は重合開始剤構造部分または重合開始助剤構造部分を示し、Ｒは水素原子またはメチル基を示し、ｍは０または１を示す。）
【００２５】
本発明においては、重合開始剤と重合開始助剤を併用することが好ましく、更にはこれらの両方が重合性の繰り返し構造を有することが好ましい。
【００２６】
本発明の重合開始剤及び重合開始助剤の好ましい具体例の構成単位を以下に示す。
【００２７】
【外７】
0003563953.tif 000004
【００２８】
【外８】
0003563953.tif 000005
【００２９】
本発明においては、構成単位例（１）及び（２）で示される構成単位を有する重合開始剤及び構成単位例（３）で示される構成単位を有する重合開始助剤が特に好ましい。
【００３０】
構成単位例（２）の構成単位を有する本発明の重合開始剤の合成反応式を以下に示す。本発明の他の重合開始剤及び重合開始助剤も同様にして合成することができる。
【００３１】
【外９】
0003563953.tif 000006
【００３２】
保護層中の重合開始剤の割合は、硬化性樹脂成分に対し、０．１〜３０重量％であることが好ましく、特には０．５〜２０重量％であることが好ましい。また、保護層中の重合開始助剤の割合は、硬化性樹脂成分に対し０．１〜３０重量％であることが好ましく、特には０．５〜２０重量％であることが好ましい。重合開始剤に対する重合開始助剤の割合は、２０〜３００モル％であることが好ましく、特には５０〜２００モル％であることが好ましい。
【００３３】
本発明においては、本発明の重合開始剤及び重合開始助剤をそれぞれ２種類以上用いてもよく、他の重合開始剤及び重合開始助剤と混合して使用してもよい。使用可能な重合開始剤及び重合開始助剤としては、ベンゾフェノン、ミヒラーケトン、チオキサントン、ベンゾインブチルエーテル、アシロキシムエステル、ジベンゾスベロン、トリエタノールアミン、２−ジメチルアミノ安息香酸、４，４′−ジエチルアミノベンゾフェノン及び４−ジメチルアミノ安息香酸イソアミル等が挙げられる。
【００３４】
本発明の保護層に用いられる硬化性樹脂成分は、ラジカル重合性の樹脂モノマーまたはオリゴマーであればいずれのものでもよく、アクリル（メタクリルも含む）系、液状ポリブタジエン系、不飽和ポリエステル系及びポリエン−ポリチオール系等の樹脂モノマーあるいはオリゴマーが挙げられる。これらの中では、反応性及び得られる樹脂の硬度の点でアクリル系モノマーあるいはオリゴマーが好ましい。
【００３５】
以下に、硬化性樹脂成分の好ましい例をモノマーの構造として例示する。
【００３６】
【外１０】
0003563953.tif 000007
【００３７】
【外１１】
0003563953.tif 000008
【００３８】
【外１２】
0003563953.tif 000009
【００３９】
本発明においては、硬化性樹脂成分がモノマー例（１）及び（２）、更には（１）で示されるモノマーまたは該モノマーが重合したオリゴマーであることが特に好ましい。
【００４０】
本発明に用いる保護層用の硬化性樹脂成分は１種でも、２種以上で用いてもよい。また、本発明の顕著な効果が得られる範囲内で、ポリエステル、ポリカーボネート、ポリウレタン、エポキシ樹脂、シリコーン樹脂、アルキド樹脂及び塩ビ−酢ビ共重合体等の樹脂を併用してもよい。
【００４１】
本発明においては、保護層中に導電性粒子を用いることが好ましく、かかる導電性粒子としては、導電性金属酸化物粒子が好ましい。具体的には、酸化亜鉛、酸化チタン、酸化スズ、酸化アンチモン、酸化インジウム、酸化ビスマス、スズをドープした酸化インジウム、アンチモンをドープした酸化スズ及び酸化ジルコニウム等の粒子が挙げられる。これら金属酸化物粒子は、１種類もしくは２種類以上混合して用い、２種類以上混合する場合には、固溶体または融着の形をとってもよい。このような導電性粒子の平均粒径は０．３μｍ以下であることが好ましく、特には０．１μｍ以下であることが好ましい。
【００４２】
本発明においては、導電性粒子の分散性の向上及び保護層の平滑性の向上等を目的として、種々の添加剤を加えることが好ましい。特に分散性の向上に関しては、導電性粒子の表面処理を行うことが非常に有効である。表面処理剤としては、特に含フッ素シランカップリング剤、フッ素変性シリコーンオイル、フッ素系界面活性剤及びフッ素系グラフトポリマーが好ましい。
【００４３】
保護層中の導電性粒子の割合は、保護層の抵抗を決定する主たる要因であり、保護層の抵抗が１０１０〜１０１５ｏｈｍ・ｃｍになるように設定する。
【００４４】
また、本発明においては、潤滑性の向上等を目的として、フッ素原子含有樹脂粒子を加えることが好ましい。フッ素原子含有樹脂粒子としては、四フッ化エチレン樹脂、三フッ化塩化エチレン樹脂、六フッ化塩化エチレンプロピレン樹脂、フッ化ビニリデン樹脂、二フッ化塩化エチレン樹脂及びこれ等の共重合体の中から１種類あるいは２種類以上を適宜選択するこの好ましいが、特に、四フッ化エチレン樹脂及びフッ化ビニリデン樹脂が好ましい。保護層中のフッ素原子含有樹脂粒子樹脂の割合は、保護層全重量に対し、５〜７０重量％であることが好ましく、特には１０〜６０重量％であることが好ましい。樹脂の分子量や粒子の粒径は適宜選択することができ、特に制限されるものではない。
【００４５】
本発明においては、保護層中に、耐候性を向上させる等の目的で、酸化防止剤等の添加物を加えてもよい。
【００４６】
保護層の膜厚は、０．２〜７μｍであることが好ましく、特には０．５〜５μｍであることが好ましい。
【００４７】
また、本発明においては、保護層と後述の感光層の間に樹脂を主成分とした中間層を設けることもできる。
【００４８】
次に、感光層について説明する。本発明の電子写真感光体の感光層は、電荷発生物質と電荷輸送物質双方を同一の層に含有する単層型でも、電荷発生物質を含有する電荷発生層と電荷輸送物質を含有する電荷輸送層を有する積層型でもよい。
【００４９】
まず、積層型の感光層について説明する。
【００５０】
積層型の感光層としては、支持体上に電荷発生層、電荷輸送層をこの順に積層したものと、逆に電荷輸送層、電荷発生層の順に積層したものがあるが、本発明においては前者の方が好ましい。
【００５１】
電荷輸送層は、主鎖または側鎖にビフェニレン、アントラセン、ピレン及びフェナントレン等の構造を有する多環芳香族化合物、インドール、カルバゾール、オキサジアゾール及びピラゾリン等の含窒素環化合物、ヒドラゾン化合物及びスチリル化合物等の電荷輸送物質を結着樹脂に溶解した溶液を塗布し乾燥することによって形成する。結着樹脂としてはポリエステル、ポリカーボネート、ポリスチレン及びポリメタクリル酸エステル等が挙げられる。電荷輸送層の膜厚は５〜４０μｍであることが好ましく、特には１０〜３０μｍであることが好ましい。
【００５２】
電荷発生層は、スーダンレッド及びダイアンブルー等のアゾ顔料、ピレンキノン及びアントアントロン等のキノン顔料、キノシアニン顔料、ペリレン顔料、インジゴ及びチオインジゴ等のインジゴ顔料及びフタロシアニン顔料等の電荷発生物質をポリビニルブチラール、ポリスチレン、ポリ酢酸ビニル及びアクリル樹脂等の結着樹脂に分散した溶液を塗布し、乾燥するか、前記顔料を真空蒸着することによって形成する。電荷発生層の膜厚は５μｍ以下であることが好ましく、特には０．０５〜３μｍであることが好ましい。
【００５３】
単層型の感光層は、上記電荷発生物質及び上記電荷輸送物質を上記結着樹脂に分散及び溶解した溶液を塗布し、乾燥することによって形成する。感光層の膜厚は５〜４０μｍであることが好ましく、特には１０〜３０μｍであることが好ましい。
【００５４】
本発明における支持体は導電性を有するものであればよく、例えばアルミニウム、銅、クロム、ニッケル、亜鉛及びステンレス等の金属や合金をドラム状またはシート状に成型したもの、アルミニウムや銅等の金属箔をプラスチックフィルム上にラミネートしたもの、アルミニウム、酸化インジウム及び酸化スズ等をプラスチックフィルムに蒸着したもの、上記金属や合金を結着樹脂と共に塗布することにより形成した導電層を有する金属、プラスチックフィルム及び紙等が挙げられる。
【００５５】
本発明においては、支持体（導電層）と感光層の間にバリヤー機能と接着機能を持つ下引き層を設けることもできる。下引き層はカゼイン、ポリビニルアルコール、ニトロセルロース、エチレン−アクリル酸コポリマー、アルコール可溶アミド、ポリウレタン及びゼラチン等によって形成することができる。下引き層の膜厚は０．１〜３μｍであることが好ましい。
【００５６】
本発明の電子写真感光体は、複写機、レーザービームプリンター、ＬＥＤプリンター、液晶シャッター式プリンター等の電子写真装置一般に適応し得るが、更に、電子写真技術を応用したディスプレー、記録、軽印刷、製版、ファクシミリ等の装置にも幅広く適用し得るものである。
【００５７】
次に、本発明のプロセスカートリッジ及び電子写真装置について説明する。図１に本発明の電子写真感光体を有するプロセスカートリッジを有する電子写真装置の概略構成を示す。図において、１はドラム状の本発明の電子写真感光体であり、軸２を中心に矢印方向に所定の周速度で回転駆動される。感光体１は回転過程において、一次帯電手段３によりその周面に正または負の所定電位の均一帯電を受け、次いで、スリット露光やレーザービーム走査露光等の像露光手段（不図示）からの画像露光光４を受ける。こうして感光体１の周面に静電潜像が順次形成されていく。
【００５８】
形成された静電潜像は、次いで現像手段５によりトナー現像され、現像されたトナー現像像は不図示の給紙部から感光体１と転写手段６との間に感光体１の回転と同期取りされて給送された転写材７に、転写手段６により順次転写されていく。像転写を受けた転写材７は感光体面から分離されて像定着手段８へ導入されて像定着を受けることにより複写物（コピー）として装置外へプリントアウトされる。像転写後の感光体１の表面は、クリーニング手段９によって転写残りトナーの除去を受けて清浄面化され、更に前露光手段（不図示）からの前露光光１０により除電処理がされた後、繰り返し画像形成に使用される。なお、一次帯電手段３が帯電ローラー等を用いた接触帯電手段である場合は、前露光は必ずしも必要ではない。
【００５９】
本発明においては、上述の感光体１、一次帯電手段３、現像手段５及びクリーニング手段９等の構成要素のうち、複数のものをプロセスカートリッジとして一体に結合して構成し、このプロセスカートリッジを複写機やレーザービームプリンター等の電子写真装置本体に対して着脱自在に構成してもよい。例えば一次帯電手段３、現像手段５及びクリーニング手段９の少なくとも１つを感光体１と共に一体に支持したカートリッジ化し、装置本体のレール１２等の案内手段を用いて装置本体に着脱自在なプロセスカートリッジ１１とすることができる。
【００６０】
【実施例】
実施例１
３０φ、２６０ｍｍのアルミニウムシリンダー上に、導電性顔料として酸化スズコート処理酸化チタン１０部（重量部、以下同様）、抵抗調節用顔料として酸化チタン１０部、結着樹脂としてフェノール樹脂１０部、レベリング剤としてシリコーンオイル０．００１部及び溶剤としてメタノール／メチルセロソルブ（重量比１／１）２０部により調製された溶液を浸漬塗布し、１４０℃で３０分間加熱硬化して、膜厚１５μｍの導電層を形成した。
【００６１】
次に、Ｎ−メトキシメチル化ナイロン３部と共重合ナイロン３部とをメタノール６５部とｎ−ブタノール３０部の混合溶剤に溶解した。この溶液を前記導電層上に浸漬塗布し、乾燥することによって、膜厚０．５μｍの中間層を形成した。
【００６２】
次に、ＣｕＫα特性のＸ線回折における回折角２θ±０．２°の９．０°、１４．２°、２３．９°及び２７．１°に強いピークを有するオキシチタニウムフタロシアニン４部とポリビニルブチラール（商品名エスレックＢＭ−２、積水化学（株）製）２部及びシクロヘキサロン８０部をφ１ｍｍガラスビーズを用いたサンドミル装置で４時間分散後、メチルエチルケトン１１５部を加えて電荷発生層用塗工液を調製した。この溶液を前記中間層上に浸漬塗布し、乾燥することによって、膜厚０．３μｍの電荷発生層を形成した。
【００６３】
次に、下記で示されるスチリル化合物１０部及び
【００６４】
【外１３】
0003563953.tif 000010
ポリカーボネート（商品名ユーピロンＺ−２００、三菱ガス化学（株）製）１０部をジクロロメタン２０部及びクロロベンゼン６０部の混合溶剤に溶解した。この溶液を前記電荷発生層上に浸漬塗布し、１２０℃で６０分間加熱乾燥することによって、膜厚１８μｍの電荷輸送層を形成した。
【００６５】
次に、平均粒径０．０２μｍのアンチモン含有酸化スズ微粒子（商品名Ｔ−１、三菱マテリアル（株）製）１００部、（３，３，３−トリフルオロプロピル）トリメトキシシラン（信越化学（株）製）３０部及び９５％エタノール５％水溶液３００部をミリング処理した後、溶液をろ過し、エタノール洗浄後、乾燥し、１２０℃で１時間加熱処理することによって、微粒子の表面処理を行った。
【００６６】
上記表面処理を行ったアンチモン含有酸化スズ粒子１００部、モノマー例（１）で示されるアクリル系樹脂モノマー６０部、前記構成単位例（１）で示される構成単位を有する光重合開始剤（平均重合度３）３０部、下記式で示される光重合開始助剤３０部及び
【００６７】
【外１４】
0003563953.tif 000011
エタノール３００部をサンドミル装置で９６時間分散し、この分散液に四フッ化エチレン樹脂粒子（商品名ルブロンＬ−２、ダイキン工業（株）製）１００部を混合してサンドミル装置で更に２時間分散し、保護層用の塗工液を調製した。この溶液を前記電荷輸送層上に浸漬塗布し、乾燥後、メタルハライドランプにて１６０ｗ／ｃｍ２  の光強度で６０秒間紫外線照射することによって、膜厚３μｍの保護層を形成した。
【００６８】
作成した電子写真感光体を反転現像方式のレーザービームプリンターに取りつけて、電子写真特性の評価を行い、更に繰り返し画像出し耐久試験を行った。
【００６９】
電子写真特性の評価は、現像器及びクリーニング手段を外したカートリッジを用いて行った。まず、一次帯電直後の感光体の表面電位を暗部電位ＶＤ  とした。次にＡ４のベタ黒画像（全面露光）５枚分の電子写真プロセスを行い、５枚目の感光体の表面電位を明部電位ＶＬ  とし、その後、レーザーを照射したまま一次帯電をやめ、４回転目の感光体の表面電位を残留電位ＶＲ  とした。
【００７０】
耐久試験は、通常のカートリッジを用い、印字率４％のＡ４のハーフトーン画像を１０，０００枚プリントし、最後に得られた画像を目視で評価した。
【００７１】
結果を表１に示す。
【００７２】
実施例２
光重合開始剤を前記構成単位例（２）で示される構成単位を有する化合物（平均重合度３）に代えた他は、実施例１と同様にして電子写真感光体を作成し、評価した。
【００７３】
結果を表１に示す。
【００７４】
実施例３
光重合開始剤を下記式で示される化合物に代え、
【００７５】
【外１５】
0003563953.tif 000012
光重合開始助剤を前記構成単位例（３）で示される構成単位を有する化合物（平均重合度２）に代えた他は、実施例１と同様にして電子写真感光体を作成し、評価した。
【００７６】
結果を表１に示す。
【００７７】
実施例４
光重合開始剤を下記式で示される化合物に代え、
【００７８】
【外１６】
0003563953.tif 000013
その他は、実施例３と同様にして電子写真感光体を作成し、評価した。
【００７９】
結果を表１に示す。
【００８０】
実施例５及び６
光重合開始剤を構成単位例（４）で示される構成単位を有する化合物（平均重合度３）及び構成単位例（５）で示される構成単位を有する化合物（平均重合度３）に代えた他は、実施例１と同様にして電子写真感光体を作成し、評価した。
【００８１】
結果を表１に示す。
【００８２】
実施例７
光重合開始剤を構成単位例（６）で示される構成単位を有する化合物（平均重合度２）に代えた他は、実施例３と同様にして電子写真感光体を作成し、評価した。
【００８３】
結果を表１に示す。
【００８４】
実施例８及び９
光重合開始剤を構成単位例（８）で示される構成単位を有する化合物（平均重合度３）及び構成単位例（１０）で示される構成単位を有する化合物（平均重合度３）に代え、光重合開始剤を構成単位例（１１）で示される構成単位を有する化合物（平均重合度３）に代えた他は、実施例１と同様にして電子写真感光体を作成し、評価した。
【００８５】
結果を表１に示す。
【００８６】
実施例１０
光重合開始剤を構成単位例（１１）で示される構成単位を有する化合物（平均重合度２）に代えた他は、実施例４と同様にして電子写真感光体を作成し、評価した。
【００８７】
結果を表１に示す。
【００８８】
実施例１１
光重合開始剤を下記式で示される化合物に代え、
【００８９】
【外１７】
0003563953.tif 000014
光重合開始助剤を構成単位例（１１）で示される構成単位を有する化合物（平均重合度２）に代えた他は、実施例１と同様にして電子写真感光体を作成し、評価した。
【００９０】
結果を表１に示す。
【００９１】
実施例１２〜２７
アクリル系樹脂モノマーをモノマー例（２）〜（１７）で示される化合物に代えた他は、実施例１と同様にして電子写真感光体を作成し、評価した。
【００９２】
結果を表１に示す。
【００９３】
比較例１
光重合開始剤を下記式で示される化合物に代え
【００９４】
【外１８】
0003563953.tif 000015
光重合開始助剤を下記式で示される化合物に代え、
【００９５】
【外１９】
0003563953.tif 000016
その他は、実施例１と同様にして電子写真感光体を作成し、評価した。
【００９６】
結果を表１に示す。
【００９７】
比較例２
光重合開始剤を下記で示される化合物に代え、
【００９８】
【外２０】
0003563953.tif 000017
その他は、比較例１と同様にして電子写真感光体を作成し、評価した。
【００９９】
結果を表１に示す。
【０１００】
比較例３
光重合開始剤を下記式で示される化合物に代え、
【０１０１】
【外２１】
0003563953.tif 000018
その他は、比較例１と同様にして電子写真感光体を作成し、評価した。
【０１０２】
結果を表１に示す。
【０１０３】
比較例４〜６
光重合開始助剤を下記式で示される化合物に代え、
【０１０４】
【外２２】
0003563953.tif 000019
その他は、比較例１〜３と同様にして電子写真感光体を作成し、評価した。
【０１０５】
結果を表１に示す。
【０１０６】
【表１】
0003563953.tif 000020
【０１０７】
【発明の効果】
以上のように、本発明によれば、摺擦による表面の摩耗や傷の発生等に対して優れた耐久性を有し、残留電位の上昇のない常に安定した電子写真特性を保つことができる電子写真感光体、該電子写真感光体を有するプロセスカートリッジ及び電子写真装置を提供することができた。
【図面の簡単な説明】
【図１】本発明の電子写真感光体を有するプロセスカートリッジを備えた電子写真装置。
【図１】
0003563953.tif 000025